(57)【要約】    本開示は、（Ａ）ポリプロピレンポリマー、（Ｂ）ポリオレフィンエラストマー、（Ｃ）式（Ｉ）を有するポリアセトアセテート化合物、および（Ｄ）添加剤成分を含む組成物を提供する。本開示はまた、組成物から作製された物品も提供する。  【選択図】なし【特許請求の範囲】
【請求項１】
組成物であって、
（Ａ）ポリプロピレンポリマー、
（Ｂ）ポリオレフィンエラストマー、
（Ｃ）ポリアセトアセテート化合物、および
（Ｄ）添加剤成分を含み、
前記ポリアセトアセテート化合物が式（Ｉ）を有し、
【化１】
2020521847.tif 000015
、式中、
Ａが、ポリマー骨格、Ｃ１〜Ｃ３０置換または非置換の直鎖もしくは分岐アルキル、アリール、アリールアルキルまたはアルカリール基であり、置換基が、１つ以上のＯ、Ｎ、Ｓ、ハロゲン、またはホスフィンであってもよく、
Ｒが、結合またはＣ１〜Ｃ３０直鎖もしくは分岐のアルキル、アリール、アリールアルキル、またはアルカリール基であり、
Ｒ１が、置換もしくは非置換Ｃ１〜Ｃ６アルキル、または置換もしくは非置換アリール基であり、
ｎが２〜１００である、組成物。
【請求項２】
組成物であって、
（Ａ）５０重量％〜８５重量％のポリプロピレンポリマー、
（Ｂ）５重量％〜３５重量％のポリオレフィンエラストマー、
（Ｃ）０．０１重量％〜１０重量％のポリアセトアセテート化合物、および
（Ｄ）０重量％〜３０重量％の添加剤成分を含み、
前記ポリアセトアセテート化合物が式（Ｉ）を有し、
【化２】
2020521847.tif 000016
、式中、
Ａが、ポリマー骨格、Ｃ１〜Ｃ３０置換または非置換の直鎖もしくは分岐アルキル、アリール、アリールアルキルまたはアルカリール基であり、前記置換基が、１つ以上のＯ、Ｎ、Ｓ、ハロゲン、またはホスフィンであってもよく、
Ｒが、結合またはＣ１〜Ｃ３０直鎖もしくは分岐のアルキル、アリール、アリールアルキル、またはアルカリール基であり、
Ｒ１が、置換もしくは非置換Ｃ１〜Ｃ６アルキル、または置換もしくは非置換アリール基であり、
ｎが２〜１００である、組成物。
【請求項３】
Ｒが、Ｃ１アルキル基または置換もしくは非置換エーテル部分である、請求項１または２のいずれかに記載の組成物。
【請求項４】
Ｒ１が、Ｃ１またはＣ２アルキル基である、請求項１〜３のいずれかに記載の組成物。
【請求項５】
ｎが２〜２０である、請求項１〜４のいずれかに記載の組成物。
【請求項６】
前記ポリアセトアセテート化合物が、以下からなる群から選択される、請求項１〜５のいずれかに記載の組成物。
【化３】
2020521847.tif 000017
【請求項７】
前記ポリオレフィンエラストマーが、エチレン／α−オレフィンコポリマーである、請求項１〜６のいずれかに記載の組成物。
【請求項８】
ＶＯＣ試験法に従って測定した場合、０．０１ｍｇ／ｍ３未満のホルムアルデヒドを含む、請求項１〜７のいずれかに記載の組成物。
【請求項９】
ＶＯＣ試験法に従って測定した場合、０．１０ｍｇ／ｍ３未満のアセトアルデヒドを含む、請求項１〜８のいずれかに記載の組成物。
【請求項１０】
ＶＯＣ試験法に従って測定した場合、０．１０ｍｇ／ｍ３以下のプロピオンアルデヒドを含む、請求項１〜９のいずれかに記載の組成物。
【請求項１１】
ＶＯＣ試験法に従って測定した場合、０．０１ｍｇ／ｍ３未満のホルムアルデヒド、
ＶＯＣ試験法に従って測定した場合、０．１０ｍｇ／ｍ３未満のアセトアルデヒド、
ＶＯＣ試験方法に従って測定した場合、０．０１ｍｇ／ｍ３未満のアクロレイン、
ＶＯＣ試験法に従って測定した場合、０．１０ｍｇ／ｍ３以下のプロピオンアルデヒド、および
ＶＯＣ試験法に従って測定した場合、０．０１ｍｇ／ｍ３未満のクロトンアルデヒドを含む、請求項１〜１０のいずれかに記載の組成物。
【請求項１２】
１７００ＭＰａを超える曲げ弾性率および引張弾性率、
３０ＭＰａを超える曲げ降伏強度、ならびに
２０ＭＰａを超える引張降伏強度を含む、請求項１〜１１のいずれかに記載の組成物。
【請求項１３】
２３℃で３１ｋＪ／ｍ２を超える衝撃強度、および
−３０℃で４．２０ｋＪ／ｍ２を超える衝撃強度を含む、請求項１〜１２のいずれかに記載の組成物。
【請求項１４】
請求項１〜１３のいずれかに記載の組成物から作製された物品。
【請求項１５】
自動車内装部品の形態である、請求項１４に記載の物品。
【発明の詳細な説明】
【背景技術】
【０００１】
本開示は、アルデヒド低減に有用な熱可塑性ポリオレフィン組成物に関する。
【０００２】
自動車内装部品は、典型的には、ポリオレフィンエラストマー（ＰＯＥ）を含むＴＰＯ組成物などの熱可塑性ポリオレフィン（ＴＰＯ）組成物から作られている。車内の空気質に対する圧力および消費者の懸念の増加により、自動車内装部品で許容されるアルデヒドなどの揮発性有機化合物（ＶＯＣ）の濃度を制限する政府の規制が導入された。例えば、最近、自動車内装部品のアルデヒドの濃度を、０．１０ｍｇ／ｍ３未満のホルムアルデヒド、０．０５ｍｇ／ｍ３未満のアセトアルデヒド、および０．０５ｍｇ／ｍ３未満のアクロレインに制限する特定の政府の規制が施行された。
【発明の概要】
【発明が解決しようとする課題】
【０００３】
アルデヒド低減に有用な熱可塑性ポリオレフィン組成物の必要性が存在する。アルデヒドを著しく低減し、十分な靭性および剛性などの自動車内装部品にとって重要な機械的特性のバランスを維持し、費用対効果の高いアルデヒド低減熱可塑性ポリオレフィン組成物の必要性もまた存在する。
【課題を解決するための手段】
【０００４】
特定の実施形態では、本開示は、
（Ａ）ポリプロピレンポリマー、
（Ｂ）ポリオレフィンエラストマー、および
（Ｃ）ポリアセトアセテート化合物を含む組成物を提供し、
ポリアセトアセテート化合物は式（Ｉ）を有し、
【化１】
2020521847.tif 000002
、式中、
Ａは、ポリマー骨格、Ｃ１〜Ｃ３０置換または非置換の直鎖もしくは分岐のアルキル、アリール、アリールアルキルまたはアルカリール基であり、置換基は、１つ以上のＯ、Ｎ、Ｓ、ハロゲン、またはホスフィンであってもよく、
Ｒは、結合またはＣ１〜Ｃ３０直鎖もしくは分岐のアルキル、アリール、アリールアルキル、またはアルカリール基であり、
Ｒ１は、置換もしくは非置換Ｃ１〜Ｃ６アルキル、または置換もしくは非置換アリール基であり、
ｎは２〜１００である。
【０００５】
任意に、特定の実施形態では、本開示の組成物は、（Ｄ）添加剤成分および／または（Ｅ）相溶化剤をさらに含んでもよい。
【０００６】
特定の実施形態では、本開示は、
（Ａ）５０重量％〜８５重量％のポリプロピレンポリマー、
（Ｂ）５重量％〜３５重量％のポリオレフィンエラストマー、
（Ｃ）式（Ｉ）を有する０．０１重量％〜１０重量％のポリアセトアセテート化合物、
（Ｄ）０重量％〜３０重量％の添加剤成分、および
（Ｅ）０重量％〜１０重量％の相溶化剤を含む組成物を提供する。
【０００７】
特定の実施形態では、本開示は、
（Ａ）ポリプロピレンポリマー、
（Ｂ）ポリオレフィンエラストマー、および
（Ｃ）式（Ｉ）を有するポリアセトアセテート化合物を含む組成物から作製される物品を提供する。
【０００８】
任意に、特定の実施形態では、本開示の組成物から作製される物品は、（Ｄ）添加剤成分および／または（Ｅ）相溶化剤をさらに含んでもよい。
【発明を実施するための形態】
【０００９】
定義
米国特許実務を目的として、任意の参照される特許、特許出願、または刊行物の内容は、特に定義の開示（本開示に具体的に提供される任意の定義に矛盾しない範囲で）、およびこの技術分野における一般的知識に関して、参照によりこれらの全体が本明細書に組み込まれる（または、その同等の米国版が参照によりそのように組み込まれる）。
【００１０】
本明細書に開示される数値範囲は、下限値から上限値（これらを含む）までの全ての値、ならびに１０進値を含む。範囲が明確な値（例えば、１〜７）を含む範囲に関して、任意の２つの明確な値の間の任意の部分範囲が含まれる（例えば、１〜２、２〜６、５〜７、３〜７、５〜６など）。
【００１１】
相反して述べられていないか、文脈から暗黙的であるか、または当該技術分野で習慣的でない限り、全ての部およびパーセントは重量に基づき、全ての試験方法は、本開示の出願日の時点で最新のものある。
【００１２】
「エラストマー」は、比較的低い応力下で大きな可逆的変形を受けるポリマーである。エラストマーは、熱可塑性または熱硬化性のいずれかであり得る。「熱可塑性エラストマー」は、熱可塑性の特性を有するエラストマーである。すなわち、熱可塑性エラストマーは、任意に成形されるか、または他の方法で形成され、溶融点または軟化点を超える温度で再処理される。本明細書での使用に適したポリオレフィンエラストマーは、熱可塑性エラストマーである。
【００１３】
「エチレン系ポリマー」、「エチレンポリマー」、または「ポリエチレン」は、（ポリマーの総重量に基づいて）５０重量％以上または過半量の重合エチレンモノマーを含むポリマーであり、任意に少なくとも１種のコモノマーを含んでもよい。したがって、「ポリエチレン」という総称は、ポリエチレンホモポリマーおよびポリエチレンインターポリマーを含む。
【００１４】
「エチレン／α−オレフィンポリマー」は、ポリマーの重量に基づいて５０重量％以上または過半量の重合エチレン、および１つ以上のα−オレフィンコモノマーを含むポリマーである。
【００１５】
「ホモポリマー」は、単一のモノマー型に由来する反復単位を含むポリマーであるが、連鎖移動剤などのホモポリマーを調製する際に使用される残存量の他の構成要素を除外しない。
【００１６】
「オレフィンポリマー」、「オレフィン系ポリマー」、「オレフィン系インターポリマー」、「ポリオレフィン」などの用語は、単純オレフィンに由来するポリマーを指す。「ポリオレフィン」は、（ポリマーの総重量に基づいて）５０重量％以上または過半量の重合オレフィンモノマーを含み、任意に少なくとも１つのコモノマーを含んでもよい。α−オレフィンモノマーの非限定的な例としては、Ｃ２、またはＣ３〜Ｃ４、またはＣ６、またはＣ８、またはＣ１０、またはＣ１２、またはＣ１６、またはＣ１８、またはＣ２０α−オレフィン、例えば、エチレン、プロピレン、１−ブテン、１−ヘキセン、４−メチル−１−ペンテン、および１−オクテンなどが挙げられる。代表的なポリオレフィンとしては、ポリエチレン、ポリプロピレン、ポリブテン、ポリイソプレン、およびこれらの様々なインターポリマーが挙げられる。
【００１７】
「ポリマー」は、同一の種類または異なる種類であるかに関わらず、重合形態でポリマーを構成する複数のおよび／または繰り返しの「単位」または「ｍｅｒ単位」を提供するモノマーを重合することによって製造される化合物である。「ポリマー」には、ホモポリマー、コポリマー、ターポリマー、インターポリマーなどが挙げられる。「ポリマー」はまた、例えば、ランダム、ブロックなどの全ての形態のコポリマーも包含する。「インターポリマー」は、少なくとも２種類のモノマーまたはコモノマーの重合によって調製されるポリマーである。インターポリマーには、これらに限定されないが、（通常、２種の異なる種類のモノマーまたはコモノマーから調製されるポリマーを指す）コポリマー、（通常、３種の異なる種類のモノマーまたはコモノマーから調製されるポリマーを指す）ターポリマー、（通常、４種の異なる種類のモノマーまたはコモノマーから調製されるポリマーを指す）テトラポリマーなどが挙げられる。「エチレン／α−オレフィンポリマー」および「プロピレン／α−オレフィンポリマー」という用語は、それぞれ重合エチレンまたはプロピレンと、１つ以上の追加の重合可能α−オレフィンモノマーとから調製される、上に説明されるコポリマーを示す。ポリマーはしばしば、１つ以上の特定のモノマー「から作製される」、特定のモノマーもしくはモノマーの種類「に基づく」、または特定のモノマー含有量「を含有する」等として言及されるが、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００１８】
「ポリプロピレンポリマー」、「プロピレン系ポリマー」、または「プロピレンポリマー」は、（ポリマーの総重量に基づいて）５０重量％以上また過半量の重合プロピレンモノマーを含むポリマーであり、任意に少なくとも１つのコモノマーを含んでもよい。したがって、「ポリプロピレン」という総称は、プロピレンホモポリマー、プロピレンインターポリマー、２つ以上のプロピレンホモポリマーのブレンド、２つ以上のプロピレンインターポリマーのブレンド、および１つ以上のプロピレンホモポリマーと１つ以上のプロピレンインターポリマーとのブレンドを含む。
【００１９】
「ポリスチレン」は、モノマーの唯一の種類としてスチレンモノマーから調製された芳香族ポリマーである。したがって、ポリスチレンはスチレンホモポリマーである。「ポリスチレン」という総称は、耐衝撃性改良ポリスチレンを含む。
【００２０】
「スチレン系ブロックコポリマー」は、別のコモノマーの別のブロックセグメントと組み合わせて少なくとも１つのスチレン系モノマーのブロックセグメントを有するエラストマーである。スチレンブロックコポリマーの構造は、直鎖または放射型、およびジブロックまたはトリブロック型であり得る。スチレン系ブロックコポリマーは、登録商標名ＶＥＣＴＯＲの下でＤｅｘｃｏ  Ｐｏｌｙｍｅｒｓから、登録商標名ＫＲＡＴＯＮの下でＫｒａｔｏｎ  Ｃｏｒｐｏｒａｔｉｏｎから、および登録商標名ＳＯＬＰＲＥＮＥの下でＤｙｎａｓｏｌから入手可能である。
【００２１】
「熱可塑性」材料は、加熱すると繰り返し軟化して流動可能になり、室温まで冷却すると硬化状態に戻ることができる直鎖または分岐ポリマーである。さらに、熱可塑性プラスチックは、軟化状態に加熱されると、いずれかの所定の形状の物品に成形または押し出されることができる。
【００２２】
（Ａ）ポリプロピレンポリマー
本組成物はポリプロピレンポリマーを含む。特定の実施形態では、本組成物は、組成物の総重量に基づいて５０重量％〜８５重量％（例えば、５０重量％〜８０重量％、５５重量％〜７５重量％、６０重量％〜７０重量％、６０重量％〜６５重量％、６１重量％〜６４重量％、および／または６２重量％〜６３重量％）のポリプロピレンポリマーを含む。別の言い方をすると、特定の実施形態では、組成物は、組成物の総重量に基づいて５０重量％、または５５重量％、または６０重量％、または６１重量％、または６２重量％〜６３重量％、または６４重量％、または６５重量％、または７０重量％、または７５重量％、または８０重量％、または８５重量のポリプロピレンポリマーを含む。
【００２３】
特定の実施形態では、ポリプロピレンポリマーは、ポリマーの総重量に基づいて５０重量％超、または６０重量％、または７０重量％、または７５重量％〜８０重量％、または９０重量％、または９５重量％、または９８重量％、または９９重量％、または１００重量％の重合プロピレンモノマーを含む。ポリプロピレンポリマーの残りは、エチレンおよび／または４、もしくは６〜８、もしくは１２、もしくは１６、もしくは２０個の炭素原子を有するα−オレフィンの単位に由来する。一実施形態では、α−オレフィンは、Ｃ４〜Ｃ２０直鎖、分岐、または環状のα−オレフィンである。
【００２４】
好適なポリプロピレンポリマーの非限定的な例には、ポリプロピレンホモポリマー（Ｂｒａｓｋｅｍ（商標）ポリプロピレンＨ５０２−２５ＲＺなど）、ポリプロピレンランダムコポリマー（Ｂｒａｓｋｅｍ（商標）ポリプロピレンＲ７５１−１２Ｎなど）、ポリプロピレンインパクトコポリマー（ＳＫ  Ｇｌｏｂａｌ  Ｃｈｅｍｉｃａｌから入手可能なＹＵＰＬＥＮＥ（商標）ＢＸ３９００、およびＢｒａｓｋｅｍ（商標）ポリプロピレンＴ７０２−１２Ｎなど）、グラフトポリプロピレンコポリマー、およびブロックプロピレンコポリマー（Ｄｏｗ  Ｃｈｅｍｉｃａｌ  Ｃｏｍｐａｎｙから入手可能なポリプロピレンオレフィンブロックコポリマー（ＰＰ−ＯＢＣ）など）が挙げられる。
【００２５】
様々な実施形態では、ポリプロピレンポリマーはポリプロピレンインパクトコポリマーである。
【００２６】
様々な実施形態では、ポリプロピレンポリマーは、ＡＳＴＭ  Ｄ７９２に従って、０．８９０〜０．９２０ｇ／ｃｍ３（例えば、０．８９０〜０．９１５ｇ／ｃｍ３、０．８９０〜０．９１０ｇ／ｃｍ３、０．８９５〜０．９０５ｇ／ｃｍ３など）の密度を有する。別の言い方をすると、様々な実施形態では、ポリプロピレンポリマーは、ＡＳＴＭ  Ｄ７９２に従って、０．８９０ｇ／ｃｍ３、または０．８９５ｇ／ｃｍ３、または０．９００ｇ／ｃｍ３〜０．９０５ｇ／ｃｍ３、または０．９１０ｇ／ｃｍ３、または０．９１５ｇ／ｃｍ３、または０．９２０ｇ／ｃｍ３の密度を有する。
【００２７】
様々な実施形態では、ポリプロピレンポリマーは、ＡＳＴＭ  Ｄ１２３８（２３０℃／２．１６ｋｇ）に従って、３０ｇ／１０分〜１００ｇ／１０分（例えば、４０〜９０ｇ／１０分、４５〜８０ｇ／１０分、５０〜７０ｇ／１０分、５５〜６５ｇ／１０分など）のメルトフローレートを有する。別の言い方をすると、様々な実施形態では、ポリプロピレンポリマーは、３０ｇ／１０分、または４０ｇ／１０分、または５０ｇ／１０分、または５５ｇ／１０分、または６０ｇ／１０分〜６５ｇ／１０分、または７０ｇ／１０分、または８０ｇ／１０分、または９０ｇ／１０分、または１００ｇ／１０分（ＡＳＴＭ  Ｄ１２３８、２３０℃／２．１６ｋｇ）のメルトフローレートを有する。
【００２８】
本明細書での使用に好適なポリプロピレンは、以下の特性のうちの１つ、いくつか、または全てを有し得る：
（ａ）ＡＳＴＭ  Ｄ７９２に従って、０．８９０ｇ／ｃｍ３、または０．８９５ｇ／ｃｍ３、または０．９００ｇ／ｃｍ３〜０．９０５ｇ／ｃｍ３、または０．９１０ｇ／ｃｍ３、または０．９１５ｇ／ｃｍ３、または０．９２０ｇ／ｃｍ３の密度、および／または
（ｂ）ＡＳＴＭ  Ｄ１２３８（２３０℃／２、．１６ｋｇ）に従って、５０ｇ／１０分、または５５ｇ／１０分、または６０ｇ／１０分〜６５ｇ／１０分、または７０ｇ／１０分、または８０ｇ／１０分、または９０ｇ／１０分、または１００ｇ／１０分のメルトフローレート。
【００２９】
１つ以上の実施形態では、ポリプロピレンポリマーは、０．９０ｇ／ｃｍ３の密度（ＡＳＴＭ  Ｄ７９２）および６０ｇ／１０分のメルトフローレート（ＡＳＴＭ  Ｄ１２３８、２３０℃／２．１６ｋｇ）を有するポリプロピレンインパクトコポリマーである。
【００３０】
ポリプロピレンポリマーは、本明細書に開示される１つ以上の実施形態を含み得る。
【００３１】
（Ｂ）ポリオレフィンエラストマー
本組成物は、ポリオレフィンエラストマーを含む。特定の実施形態では、本組成物は、組成物の総重量に基づいて５重量％〜３５重量％（例えば、１０重量％〜３５重量％、１５重量％〜３０重量％、１５重量％〜２５重量％、２０重量％〜２５重量％、２０重量％〜２３重量％、および／または２０重量％〜２１重量％）のポリオレフィンエラストマーを含む。別の言い方をすると、特定の実施形態では、組成物は、組成物の総重量に基づいて５重量％、または１０重量％、または１５重量％、または２０重量％〜２１重量％、または２３重量％、または２５重量％、または３０重量％、または３５重量％のポリオレフィンエラストマーを含む。
【００３２】
特定の実施形態では、本組成物のポリオレフィンエラストマーは、ポリオレフィンエラストマーまたはポリオレフィンエラストマーの混合物である。「ポリオレフィンエラストマー」は、１つ以上のα−オレフィン（重合性モノマーの総量に基づく）に由来する単位の少なくとも５０モルパーセント（ｍｏｌ％）含むか、または５０重量以上もしくは過半量の重合α−オレフィンモノマー（エラストマーの総重量に基づく）を含む、エラストマーポリマーである。様々な実施形態では、ポリオレフィンエラストマーは、エチレンを含むα−オレフィンモノマー残基のみからなる。そのようなポリオレフィンエラストマーは、ホモポリマーまたはインターポリマーのいずれかであり得る。ポリオレフィンホモポリマーの例は、エチレンまたはプロピレンのホモポリマーである。ポリオレフィンインターポリマーの例は、エチレン／α−オレフィンインターポリマーおよびプロピレン／α−オレフィンインターポリマーである。そのような実施形態では、α−オレフィンは、Ｃ３〜２０直鎖、分岐、または環状α−オレフィンであり得る（プロピレン／α−オレフィンインターポリマーの場合、エチレンはα−オレフィンと考えられる）。Ｃ３〜２０α−オレフィンの例には、プロペン、１−ブテン、４−メチル−１−ペンテン、１−ヘキセン、１−オクテン、１−デセン、１−ドデセン、１−テトラデセン、１−ヘキサデセン、および１−オクタデセンが挙げられる。α−オレフィンはまた、シクロヘキサンまたはシクロペンタンなどの環状構造も含むことができ、３−シクロヘキシル−１−プロペン（アリルシクロヘキサン）およびビニルシクロヘキサンなどのα−オレフィンをもたらす。例示的なポリオレフィンコポリマーとしては、エチレン／プロピレン、エチレン／ブテン、エチレン／１−ヘキセン、エチレン／１−オクテンなどが挙げられる。例示的なターポリマーとしては、エチレン／プロピレン／１−オクテン、エチレン／プロピレン／ブテン、およびエチレン／ブテン／１−オクテンが挙げられる。一実施形態では、ポリオレフィンエラストマーは、エチレン／オクテンコポリマーである。さらに、コポリマーはランダムまたはブロック状であり得る。
【００３３】
ポリオレフィンエラストマーはまた、不飽和エステルまたは酸またはシランなどの１つ以上の官能基を含むことができ、これらのエラストマー（ポリオレフィン）は周知であり、従来の高圧技術によって調製することができる。不飽和エステルは、アルキルアクリレート、アルキルメタクリレート、またはビニルカルボキシレートであり得る。アルキル基は、１〜８個の炭素原子を有することができ、好ましくは１〜４個の炭素原子を有し得る。カルボキシレート基は、２〜８個の炭素原子を有することができ、好ましくは２〜５個の炭素原子を有し得る。エステルコモノマーに起因するコポリマーの割合は、コポリマーの重量に基づいて１重量パーセント〜最大５０重量パーセントの範囲であり得る。アクリレートおよびメタクリレートの例は、エチルアクリレート、メチルアクリレート、メチルメタクリレート、ｔ−ブチルアクリレート、ｎ−ブチルアクリレート、ｎ−ブチルメタクリレート、および２−エチルヘキシルアクリレートである。ビニルカルボキシレートの例は、酢酸ビニル、プロピオン酸ビニル、およびブタン酸ビニルである。不飽和酸の例としては、アクリル酸またはマレイン酸が挙げられる。不飽和シランの一例は、ビニルトリアルコキシシランである。
【００３４】
官能基はまた、当該技術分野で一般的に知られているように達成できるグラフト化を介してポリオレフィンエラストマーに含まれ得る。一実施形態では、グラフト化は、ポリオレフィンエラストマー、フリーラジカル開始剤（例えば過酸化物など）、および官能基を含有する化合物を溶融ブレンドすることを典型的に含む、フリーラジカル官能化によって行ってもよい。溶融ブレンドの間、フリーラジカル開始剤は、ポリオレフィンエラストマーと反応して（反応性溶融ブレンド）ポリマーラジカルを形成する。官能基を含有する化合物は、ポリマーラジカルの主鎖に結合して官能化ポリマーを形成する。官能基を含む例示的な化合物には、これらに限定されないが、アルコキシシラン（例えば、ビニルトリメトキシシラン、ビニルトリエトキシシラン）およびビニルカルボン酸および無水物（例えば、無水マレイン酸）が挙げられる。
【００３５】
本明細書で有用なポリオレフィンエラストマーの市販の例としては、極低密度ポリエチレン（「ＶＬＤＰＥ」）（例えば、Ｄｏｗ  Ｃｈｅｍｉｃａｌ  Ｃｏｍｐａｎｙ製のＦＬＥＸＯＭＥＲ（商標）エチレン／１−ヘキセンポリエチレン）、均一に分岐した直鎖のエチレン／α−オレフィンコポリマー（例えば、Ｍｉｔｓｕｉ  Ｐｅｔｒｏｃｈｅｍｉｃａｌｓ  Ｃｏｍｐａｎｙ  Ｌｉｍｉｔｅｄ製のＴＡＦＭＥＲ（商標）およびＥｘｘｏｎ  Ｃｈｅｍｉｃａｌ  Ｃｏｍｐａｎｙ製のＥＸＡＣＴ（商標））、均一に分岐した実質的に直鎖のエチレン／α−オレフィンコポリマー（例えば、Ｄｏｗ  Ｃｈｅｍｉｃａｌ  Ｃｏｍｐａｎｙから入手可能なＡＦＦＩＮＩＴＹ（商標）およびＥＮＧＡＧＥ（商標）ポリエチレン）、非晶質ポリオレフィン（ＡＰＯ）（例えば、Ｅａｓｔｍａｎ  Ｃｈｅｍｉｃａｌ  Ｃｏｍｐａｎｙから入手可能なＥＡＳＴＯＦＬＥＸ（商標）非晶質プロピレンホモポリマー）、オレフィンブロックコポリマー（例えば、Ｄｏｗ  Ｃｈｅｍｉｃａｌ  Ｃｏｍｐａｎｙから入手可能なＩＮＦＵＳＥ（商標）およびＩＮＴＵＮＥ（商標））、ならびにそれらの組み合わせが挙げられる。様々な実施形態では、ポリオレフィンエラストマーは、均一に分岐した直鎖および実質的に直鎖のエチレン／α−オレフィンコポリマーである。実質的に直鎖のエチレンコポリマーは、米国特許第５，２７２，２３６号、第５，２７８，２７２号、および第５，９８６，０２８号において、より完全に記載される。別の実施形態では、ポリオレフィンエラストマーは、米国出願公開第２００４／００８１７９５号により完全に記載されているものなどの非晶質ポリオレフィンである。
【００３６】
本明細書で有用なポリオレフィンエラストマーには、プロピレン−、ブテン−、および他のアルケン系コポリマーが挙げられる。そのようなコポリマーは、アルケン（例えば、プロピレン）からに由来する単位の過半量（すなわち、５０重量パーセント（重量％）超）、および別のα−オレフィン（エチレンを含む）に由来する単位の少量を含む。一実施形態では、ポリオレフィンエラストマーは、プロピレン系コポリマーを含む。さらなる実施形態では、ポリオレフィンエラストマーは、プロピレン−エチレンコポリマーを含む。本明細書で有用な例示的なプロピレン系コポリマーとしては、Ｄｏｗ  Ｃｈｅｍｉｃａｌ  Ｃｏｍｐａｎｙから入手可能なＶＥＲＳＩＦＹ（商標）ポリマー、およびＥｘｘｏｎＭｏｂｉｌ  Ｃｈｅｍｉｃａｌ  Ｃｏｍｐａｎｙから入手可能なＶＩＳＴＡＭＡＸＸ（商標）ポリマーが挙げられる。構成成分（Ｂ）ポリオレフィンエラストマーがポリプロピレンを含む場合、それは構成成分（Ａ）ポリプロピレンとは異なる。
【００３７】
ポリオレフィンエラストマーにはまた、エチレン／プロピレン／ジエンモノマー（ＥＰＤＭ）ターポリマーエラストマーおよび塩素化ポリエチレン（ＣＰＥ）が挙げられ得る。好適なＥＰＤＭの市販例としては、Ｄｏｗ  Ｃｈｅｍｉｃａｌ  Ｃｏｍｐａｎｙから入手可能なＮＯＲＤＥＬ（商標）ＥＰＤＭが挙げられる。好適なＣＰＥの市販例としては、Ｄｏｗ  Ｃｈｅｍｉｃａｌ  Ｃｏｍｐａｎｙから入手可能なＴＹＲＩＮ（商標）ＣＰＥが挙げられる。
【００３８】
１つ以上の実施形態では、ポリオレフィンエラストマーは、エチレン系ポリオレフィンエラストマー、プロピレン系ポリオレフィンエラストマー、およびそれらの組み合わせからなる群から選択される。そのような実施形態では、エチレン系ポリオレフィンエラストマーは、エチレン系ポリオレフィンエラストマーの全重量に基づいて５０重量％超または６０重量％超のエチレン含有量を有することができ、残部が１つ以上のα−オレフィンモノマーからなる。さらに、エチレン系ポリオレフィンエラストマーは、エチレン系ポリオレフィンエラストマーの全重量に基づいて５０重量％超、または６０重量％〜７５重量％、または９０重量％の範囲のエチレン含有量を有することができ、残部が１つ以上のα−オレフィンモノマーからなる。様々な実施形態では、α−オレフィンモノマーはオクテンである。
【００３９】
さらに、ポリオレフィンエラストマーがプロピレン系である場合、プロピレン系ポリオレフィンエラストマーの全重量に基づいて５０重量％超、７０重量％超、または９０重量％超のプロピレン含有量を有することができ、残部が１つ以上のα−オレフィンモノマー（エチレンを含む）からなる。さらに、プロピレン系ポリオレフィンエラストマーは、プロピレン系ポリオレフィンエラストマーの全重量に基づいて５０重量％超、または７０重量％、または９０重量％〜９７重量％、または９８重量％、または９９重量％の範囲のプロピレン含有量を有することができ、残部が１つ以上のα−オレフィンモノマー（エチレンを含む）からなる。様々な実施形態では、ポリオレフィンエラストマーがプロピレン系である場合、α−オレフィンコモノマーはエチレンである。好適なプロピレン系ポリオレフィンエラストマーの非限定的な例としては、プロピレンコポリマーおよびプロピレンホモポリマーが挙げられる。構成成分（Ｂ）ポリオレフィンエラストマーがポリプロピレンを含む場合、それは構成成分（Ａ）ポリプロピレンとは異なる。
【００４０】
１つ以上の実施形態では、ポリオレフィンエラストマーは、エチレン／オクテンコポリマーを含む。
【００４１】
本明細書での使用に好適なポリオレフィンエラストマーは、ＡＳＴＭ  Ｄ７９２に従って、０．８５０ｇ／ｃｍ３〜０．９３０ｇ／ｃｍ３（例えば、０．８５０ｇ／ｃｍ３〜０．９２０ｇ／ｃｍ３、０．８５０ｇ／ｃｍ３〜０．９１０ｇ／ｃｍ３、０．８５０ｇ／ｃｍ３〜０．９００ｇ／ｃｍ３、０．８５０ｇ／ｃｍ３〜０．８９０ｇ／ｃｍ３、０．８６０ｇ／ｃｍ３〜０．８８０ｇ／ｃｍ３、０．８６５ｇ／ｃｍ３〜０．８７５ｇ／ｃｍ３など）の密度を有することができる。別の言い方をすると、様々な実施形態では、本明細書での使用に好適なポリオレフィンエラストマーは、ＡＳＴＭ  Ｄ７９２に従って、０．８５０ｇ／ｃｍ３、または０．８６０ｇ／ｃｍ３、または０．８６５ｇ／ｃｍ３〜０．８７５ｇ／ｃｍ３、または０．８８０ｇ／ｃｍ３、または０．８９０ｇ／ｃｍ３、または０．９００ｇ／ｃｍ３、または０．９１０ｇ／ｃｍ３、または０．９２０ｇ／ｃｍ３、または０．９３０ｇ／ｃｍ３の密度を有する。
【００４２】
本明細書での使用に好適なポリオレフィンエラストマーは、ＡＳＴＭ  Ｄ１２３８（１９０℃／２．１６ｋｇ）に従って、０．１ｇ／１０分〜５０ｇ／１０分（例えば、０．１ｇ／１０分〜４０ｇ／１０分、０．１ｇ／１０分〜３０ｇ／１０分、０．１ｇ／１０分〜２０ｇ／１０分、０．１ｇ／１０分〜１５ｇ／１０分、０．５ｇ／１０分〜１０ｇ／１０分、０．５ｇ／１０分〜８ｇ／１０分、１ｇ／１０分〜８ｇ／１０分、２ｇ／１０分〜８ｇ／１０分、３ｇ／１０分〜７ｇ／１０分、４ｇ／１０分〜６ｇ／１０分など）のメルトインデックスを有することができる。別の言い方をすると、特定の実施形態では、本明細書での使用に好適なポリオレフィンエラストマーは、ＡＳＴＭ  Ｄ１２３８（１９０℃／２．１６ｋｇ）に従って、０．１ｇ／１０分、または０．５ｇ／１０分、または１ｇ／１０分、または２ｇ／１０分、または３ｇ／１０分、または４ｇ／１０分〜５ｇ／１０分、または６ｇ／１０分、または８ｇ／１０分、または１０ｇ／１０分、または１５ｇ／１０分、または２０ｇ／１０分、または３０ｇ／１０分、または４０ｇ／１０分、または５０ｇ／１０分のメルトインデックスを有することができる。
【００４３】
本明細書での使用に好適なポリオレフィンエラストマーは、以下の特性のうちの１つ、または両方を有し得る：
（ａ）ＡＳＴＭ  Ｄ７９２に従って、０．８５０ｇ／ｃｍ３、または０．８６０ｇ／ｃｍ３、または０．８６５ｇ／ｃｍ３、または０．８７０ｇ／ｃｍ３〜０．８８０ｇ／ｃｍ３、または０．８９０ｇ／ｃｍ３、または０．９００ｇ／ｃｍ３、または０．９０５ｇ／ｃｍ３、または０．９１０ｇ／ｃｍ３、または０．９２０ｇ／ｃｍ３、または０．９３０ｇ／ｃｍ３未満の密度、および／または
（ｂ）ＡＳＴＭ  Ｄ１２３８（１９０℃／２．１６ｋｇ）に従って、０．１ｇ／１０分、または０．５ｇ／１０分、または１ｇ／１０分、または２ｇ／１０分、または３ｇ／１０分、または４ｇ／１０分〜５ｇ／１０分、または６ｇ／１０分、または８ｇ／１０分、または１０ｇ／１０分、または１５ｇ／１０分、または２０ｇ／１０分、または３０ｇ／１０分、または４０ｇ／１０分、または５０ｇ／１０分のメルトインデックス。
【００４４】
１つ以上の実施形態において、ポリオレフィンエラストマーは、０．８７０ｇ／ｃｍ３（ＡＳＴＭ  Ｄ７９２）の密度および５ｇ／１０分（ＡＳＴＭ  Ｄ１２３８、１９０℃／２．１６ｋｇ）のメルトインデックスを有するエチレン／オクテンコポリマーを含む。
【００４５】
ポリオレフィンエラストマーは、本明細書に開示される１つ以上の実施形態を含み得る。
【００４６】
（Ｃ）ポリアセトアセテート化合物
本組成物は、式（Ｉ）を有するポリアセトアセテート化合物を含む。一実施形態では、組成物は、組成物の総重量に基づいて０．０１重量％〜１０重量％（例えば、０．０１重量％〜８重量％、０．０５重量％〜６重量％、０．１重量％〜５重量％、０．１重量％〜３重量％、０．１重量％〜２重量％、０．１重量％〜１重量％、０．１重量％〜０．５重量％、０．１５〜０．４５など）のポリアセトアセテート化合物を含む。別の言い方をすると、特定の実施形態では、組成物は、組成物の総重量に基づいて０．０１重量％、または０．０５重量％、または０．１重量％、または０．１５重量％〜０．４５重量％、または０．５重量％、または１重量％、または２重量％、または３重量％、または５重量、または６重量％、または８重量％、または１０重量％の、式（Ｉ）を有するポリアセトアセテート化合物を含む。
【００４７】
ポリアセトアセテート化合物は既知であり、例えば、ＪＰ２００５０６７５４およびＪＰ２００５１７９４２３ならびに米国公開第２０１６／０３０４６８６号を参照し、その全体において参照により本明細書に組み込まれる。本明細書で定義されるように、ポリアセトアセテート化合物は、２つ以上のアセトアセテート（−Ｏ−Ｃ（Ｏ）ＣＨ２Ｃ（Ｏ）−）基を含む化合物である。好適なポリアセトアセテートは、式（Ｉ）の以下の構造によって表され：
【化２】
2020521847.tif 000003
、式中、
Ａは、ポリマー骨格、Ｃ１〜Ｃ３０置換または非置換の直鎖もしくは分岐のアルキル、アリール、アリールアルキルまたはアルカリール基であり、置換基は、１つ以上のＯ、Ｎ、Ｓ、ハロゲン、またはホスフィンであってもよく、
Ｒは、結合またはＣ１〜Ｃ３０直鎖もしくは分岐のアルキル、アリール、アリールアルキル、またはアルカリール基であり、
Ｒ１は、置換もしくは非置換Ｃ１〜Ｃ６アルキル、または置換もしくは非置換アリール基であり、
ｎは２〜１００である。
【００４８】
特定の実施形態では、Ｒは、Ｃ１アルキル基または置換もしくは非置換エーテル部分である。特定の実施形態では、Ｒ１は、Ｃ１またはＣ２アルキル基である。特定の実施形態では、ｎは、２〜２０、２〜１０、または２〜４である。
【００４９】
本開示による好適なポリアセトアセテートは、２−エチル−２−（（（３−オキソブタノイル）オキシ）メチル）プロパン−１，３−ジイルビス（３−オキソブタノエート）（すなわち、トリメチロールプロパントリアセトアセテートまたは「ＡＡＴＭＰ」）およびその異性体、２，２−ビス（（（３−オキソブタノイル）オキシ）メチル）プロパン−１，３−ジイルビス（３−オキソブタノエート）およびその異性体、２−（（（３−オキソブタノイル）オキシ）メチル）プロパン−１，３−ジイルビス（３−オキソブタノエート）およびその異性体、２−メチル−２−（（（３−オキソブタノイル）オキシ）メチル）プロパン−１，３−ジイルビス（３−オキソブタノエート）およびその異性体、１，２−ジエチロールジアセトアセテートおよびその異性体、アセトアセテート化ポリプロピレングリコールまたはポリエチレングリコールのいずれかの同族体（アセトアセテート化ポリプロピレングリコールまたはポリエチレングリコールは、直鎖または分岐のアセトアセテート分岐ポリエーテルポリオールまたはポリエステルポリオールであり得る）、ヘキサン−１，２，３，４，５，６−ヘキサイルヘキサキス（３−オキソブタノエート）およびその異性体、プロパン−１，２，３−トリイルトリス（３−オキソブタノエート）およびその異性体、またはそれらの混合物である。
【００５０】
好ましいポリアセトアセテート化合物には、これらに限定されないが、以下のものが挙げられる。
【化３−１】
2020521847.tif 000004
【化３−２】
2020521847.tif 000005
【００５１】
特定の実施形態では、本組成物のポリアセトアセテート化合物は、２−エチル−２  −（（（３−オキソブタノイル）オキシ）メチル）プロパン−１，３−ジイルビス（３−オキソブタノエート）（すなわち、トリメチロールプロパントリアセトアセテートまたは「ＡＡＴＭＰ」）である。
【００５２】
ポリアセトアセテートは、本明細書に開示される１つ以上の実施形態を含み得る。
【００５３】
（Ｄ）添加剤成分
特定の実施形態では、本組成物は、１つ以上の任意の添加剤を含む添加剤成分を含んでもよい。特定の実施形態では、本組成物は、組成物の総重量に基づいて０重量％〜３０重量％（例えば、５重量％〜２５重量％、１０重量％〜２０重量％、１２重量％〜１８重量％、１５重量％〜１８重量％、および／または１６重量％〜１７重量％）の添加剤成分を含む。別の言い方をすると、特定の実施形態では、本組成物は、組成物の総重量に基づいて０重量％、または５重量％、または１０重量％、または１２重量％、または１５重量％、または１６重量％〜１７重量％、または１８重量％、または２０重量％、または２５重量％、または３０重量％の添加剤成分を含む。
【００５４】
組成物に導入できる従来の添加剤は、タルク、酸化防止剤、鉱油、顔料、加工助剤、難燃剤、紫外線（ＵＶ）安定剤、補強充填剤、炭酸カルシウム、雲母、ガラス繊維、ウィスカ、傷防止添加剤、およびそれらの組み合わせである。
【００５５】
一実施形態では、組成物は、ＩＭＥＲＹＳから入手可能なＪｅｔＦｉｌ（商標）７００などのタルクを含む。タルクは、典型的には、組成物の総重量に基づいて０重量％、または１重量％、または５重量％、または１０重量％、または１５重量％、または１６重量％〜１７重量％、または１８重量％、または２０重量、または２５重量％、または３０重量％の量で使用される。
【００５６】
好適な酸化防止剤の非限定的な例には、トリス（２，４−ジｔｅｒｔ−ブチルフェニル）ホスファイト、ペンタエリスリトールテトラキス［３−［３，５−ジ−ｔｅｒｔ−ブチル−４−ヒドロキシフェニル］プロピオネート］、およびそれらの組み合わせが挙げられる。一実施形態では、組成物は、５０重量％のトリス（２，４−ジｔｅｒｔ−ブチルフェニル）ホスファイトおよび５０重量％のペンタエリスリトールテトラキス［３−［３，５−ジ−ｔｅｒｔ−ブチル−４−ヒドロキシフェニル］プロピオネート］のブレンドを含むＩＲＧＡＮＯＸ（商標）Ｂ  ２２５などの酸化防止剤を含む。酸化防止剤は、組成物の総重量に基づいて、０重量％、または０．０５重量％、または０．１重量％、または０．２重量％〜０．３重量％、または０．５重量％、または１重量％、または２重量％の量で使用される。
【００５７】
一実施形態では、組成物は、加工助剤を含む。好適な加工助剤の非限定的な例には、ステアリン酸カルシウムが挙げられる。加工助剤は、典型的には、組成物の総重量に基づいて０重量％、または０．０５重量％、または０．１重量％〜０．５重量％、または１重量％、または２重量％の量で使用される。
【００５８】
一実施形態では、組成物は、紫外線（ＵＶ）安定剤を含む。好適な紫外線（ＵＶ）安定剤の非限定的な例には、ビス（２，２，６，６，−テトラメチル−４−ピペリジル）セバセエート（ＢＡＳＦからＴｉｎｕｖｉｎ（商標）７７０として市販されている）などのヒンダードアミン光安定剤（ＨＡＬＳ）、およびポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］（ＢＡＳＦからＣｈｉｍａｓｓｏｒｂ（商標）９４４として市販されている）を含む。ＵＶ安定剤は、典型的には、組成物の総重量に基づいて０．０５重量％、または０．１重量％、または０．５重量％〜１重量％、または２重量％の量で使用される。
【００５９】
一実施形態では、組成物は、補強充填剤を含む。補強充填剤の非限定的な例には、ガラス繊維、雲母、ウィスカ、炭酸カルシウム（ＣａＣＯ３）、およびそれらの組み合わせが挙げられる。補強充填剤は、典型的には、組成物の総重量に基づいて、２重量％、または５重量％〜１０重量％、または１５重量％、または２０重量％の量で使用される。
【００６０】
一実施形態では、組成物は、タルクおよび酸化防止剤を含む。
【００６１】
一実施形態では、組成物は、組成物の総重量に基づいて、０重量％、または０重量％超、または１重量％、または５重量％、または１０重量％、または１５重量％、または１６重量％〜１７重量％、または２０重量％、または２５重量％、または３０重量％の全添加剤を含む。
【００６２】
添加剤は、本明細書に開示される１つ以上の実施形態を含み得る。
【００６３】
（Ｅ）相溶化剤
特定の実施形態では、本組成物は、任意に相溶化剤を含み得る。特定の実施形態では、本組成物は、組成物の総重量に基づいて０重量％〜１０重量％の相溶化剤を含む。特定の実施形態では、本組成物は、組成物の総重量に基づいて、０重量％、または０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または３．０重量％、または４．０重量％、または５．０重量％、または８．０重量％、または１０重量％の相溶化剤を含む。
【００６４】
特定の実施形態では、相溶化剤は、（Ｂ）ポリオレフィンエラストマーと（Ｃ）ポリアセトアセテート化合物との間の相溶性を改善する。
【００６５】
相溶化剤は、スチレン系ブロックコポリマー、エチレンアクリル酸（ＥＡＡ）コポリマー、エチレンエチルアクリレート（ＥＥＡ）コポリマー、ブロック複合体、特定のブロック複合体、結晶性ブロック複合体、またはそれらの組み合わせであり得る。
【００６６】
様々な実施形態では、相溶化剤はスチレン系ブロックコポリマーである。スチレン系ブロックコポリマーは、本明細書に開示される任意のスチレン系ブロックコポリマーであり得る。一実施形態では、スチレン系ブロックコポリマーはＳＥＢＳである。
【００６７】
本明細書での使用に好適なスチレン系ブロックコポリマーは、Ｄ７９２に従って、０．８５０ｇ／ｃｍ３、または０．８６０ｇ／ｃｍ３、または０．８７０ｇ／ｃｍ３、または０．８８０ｇ／ｃｍ３〜０．８８５ｇ／ｃｍ３、または０．８９０ｇ／ｃｍ３、または０．９００ｇ／ｃｍ３の密度を有し得る。
【００６８】
本明細書での使用に好適なスチレン系ブロックコポリマーは、Ｄ１２３８（２３０℃／５．００ｋｇ）に従って、５ｇ／１０分、または１０ｇ／１０分、または１５ｇ／１０分、または２０ｇ／１０分〜２５ｇ／１０分、または３０ｇ／１０分、または４０ｇ／１０分、または５０ｇ／１０分のメルトフローレートを有し得る。
【００６９】
本明細書での使用に好適なスチレン系ブロックコポリマーは、以下の特性の１つまたは両方を有し得る：
（ａ）０．８５０ｇ／ｃｍ３、または０．８６０ｇ／ｃｍ３、または０．８７０ｇ／ｃｍ３、または０．８８０ｇ／ｃｍ３〜０．８８５ｇ／ｃｍ３、または０．８９０ｇ／ｃｍ３、または０．９００ｇ／ｃｍ３の密度、および／または
５ｇ／１０分、または１０ｇ／１０分、または１５ｇ／１０分、または２０ｇ／１０分〜２５ｇ／１０分、または３０ｇ／１０分、または４０ｇ／１０分、または５０ｇ／１０分のメルトフローレート（２３０℃／５．００ｋｇ）。
【００７０】
１つ以上の実施形態では、相溶化剤は、０．８８０ｇ／ｃｍ３の密度および２２ｇ／１０分のメルトフローレート（２３０℃／５．００ｋｇ）を有するＳＥＢＳであるスチレン系ブロックコポリマーである。
【００７１】
様々な実施形態では、相溶化剤はエチレンアクリル酸（ＥＡＡ）コポリマーである。一実施形態では、ＥＥＡコポリマーは、ＥＥＡコポリマーの総重量に基づいて１重量％、または５重量％、または１０重量％、または１２重量％、または１５重量％、または１８重量％〜１９重量％、または２０重量％、または２５重量％、または３０重量％、または４０重量％、または５０重量％未満の重合エチルアクリレートを含み得る。本明細書での使用に好適なＥＥＡコポリマーは、ＡＳＴＭ  Ｄ７９２に従って、０．９２０ｇ／ｃｍ３、または０．９２５ｇ／ｃｍ３、または０．９３０ｇ／ｃｍ３〜０．９３５ｇ／ｃｍ３、または０．９４０ｇ／ｃｍ３、または０．９４５ｇ／ｃｍ３の密度を有し得る。本明細書での使用に好適なＥＥＡコポリマーは、ＡＳＴＭ  Ｄ１２３８（１９０℃／２．１６ｋｇ）に従って、０．５ｇ／１０分、または１ｇ／１０分、または２ｇ／１０分、または５ｇ／１０分〜６ｇ／１０分、または８ｇ／１０分、または１０ｇ／１０分、または１５ｇ／１０分、または２０ｇ／１０分のメルトインデックスを有し得る。
【００７２】
１つ以上の実施形態では、相溶化剤は、ＥＥＡコポリマーの総重量に基づいて、１８．５重量％の重合エチルアクリレートを含み、かつ０．９３１ｇ／ｃｍ３の密度（ＡＳＴＭ  Ｄ７９２）および６．０ｇ／１０分のメルトインデックス（ＡＳＴＭ  Ｄ１２３８、１９０℃／２．１６ｋｇ）を有するＥＥＡコポリマーである。
【００７３】
一実施形態では、相溶化剤はブロック複合体である。「ブロック複合体」は、１０ｍｏｌ％〜９０ｍｏｌ％のエチレン含有量を有するエチレン系ポリマー（ＥＰ）（ソフトコポリマー）、９０ｍｏｌ％を超えるα−オレフィン含有量を有するα−オレフィン系ポリマー（ＡＯＰ）（ハードコポリマー）、ならびにエチレンブロック／セグメント（ＥＢ）およびα−オレフィンブロック／セグメント（ＡＯＢ）を有するブロックコポリマー（ジブロック）を含むポリマーを指し、ブロックコポリマーのエチレンブロックは、ブロック複合体のエチレン系ポリマーと同じ組成物であり、ブロックコポリマーのα−オレフィンブロックは、ブロック複合体のα−オレフィン系ポリマーと同じ組成物である。エチレン系ポリマーの量とアルファ−オレフィン系ポリマーの量の間の組成分裂は、ブロックコポリマー中の対応するブロック間の組成分裂と本質的に同じである。本開示のブロック複合体は、参照により本明細書に組み込まれる米国特許第８，０５３，５２９号、第８，６８６，０８７号、および第８，７１６，４００号に開示されているものと同様である。
【００７４】
一実施形態では、相溶化剤は特定のブロック複合体である。「特定のブロック複合体」は、７８ｍｏｌ％〜９０ｍｏｌ％のエチレン含有量を有するエチレン系ポリマー（ＥＰ）（ソフトコポリマー）、６１ｍｏｌ％〜９０ｍｏｌ％のα−オレフィン含有量を有するα−オレフィン系ポリマー（ＡＯＰ）（ハードコポリマー）、ならびにエチレンブロック／セグメント（ＥＢ）およびα−オレフィンブロック／セグメント（ＡＯＢ）を有するブロックコポリマー（ジブロック）を含むポリマーを指し、ブロックコポリマーのエチレンブロックは、特定のブロック複合体のエチレン系ポリマーと同じ組成物であり、ブロックコポリマーのα−オレフィンブロックは、特定のブロック複合体のα−オレフィン系ポリマーと同じ組成物である。エチレン系ポリマーの量とα−オレフィン系ポリマーの量との間の組成分裂は、ブロックコポリマー中の対応するブロック間の組成分裂と本質的に同じになる。本開示の特定のブロック複合体は、参照により本明細書に組み込まれるＷＯ２０１７／０４４５４７に開示されているものと同様である。
【００７５】
一実施形態では、相溶化剤は結晶性ブロック複合体である。「結晶性ブロック複合体」は、９０ｍｏｌ％を超えるエチレン含有量を有する結晶性エチレン系ポリマー（ＣＥＰ）と、９０ｍｏｌ％を超えるアルファ−オレフィン含有量を有する結晶性アルファ−オレフィン系ポリマー（ＣＡＯＰ）と、結晶性エチレンブロック（ＣＥＢ）および結晶性アルファ−オレフィンブロック（ＣＡＯＢ）を有するブロックコポリマー（ジブロック）とを含むポリマーを指し、ブロックコポリマーのＣＥＢは、結晶性ブロック複合体のＣＥＰと同じ組成物であり、ブロックコポリマーのＣＡＯＢは、結晶性ブロック複合体のＣＡＯＰと同じ組成物である。ＣＥＰの量とＣＡＯＰの量の間の組成分裂は、ブロックコポリマー中の対応するブロック間の組成分裂と本質的に同じである。本開示の結晶性ブロック複合体は、参照により本明細書に組み込まれるＷＯ２０１６／００２８９６１  Ａ１に開示されているものと同様である。
【００７６】
相溶化剤は、本明細書に開示される１つ以上の実施形態を含み得る。
【００７７】
組成物
本開示は、組成物、ならびにさらには
（Ａ）ポリプロピレンポリマー、
（Ｂ）ポリオレフィンエラストマー、
（Ｃ）ポリアセトアセテート化合物、
（Ｄ）任意の添加剤成分、および
（Ｅ）任意の相溶化剤を含む熱可塑性ポリオレフィン（ＰＯＥ）組成物を提供し、
ポリアセトアセテート化合物は式（Ｉ）を有し、
【化４】
2020521847.tif 000006
、式中、
Ａは、ポリマー骨格、Ｃ１〜Ｃ３０置換または非置換の直鎖もしくは分岐アルキル、アリール、アリールアルキルまたはアルカリール基であり、置換基は、１つ以上のＯ、Ｎ、Ｓ、ハロゲン、またはホスフィンであってもよく、
Ｒは、結合またはＣ１〜Ｃ３０直鎖もしくは分岐のアルキル、アリール、アリールアルキル、またはアルカリール基であり、
Ｒ１は、置換もしくは非置換Ｃ１〜Ｃ６アルキル、または置換もしくは非置換アリール基であり、
ｎは２〜１００である。
【００７８】
特定の実施形態では、本開示は、
（Ａ）５０重量％〜８５重量％のポリプロピレンポリマー、
（Ｂ）５重量％〜３５重量％のポリオレフィンエラストマー、
（Ｃ）式（Ｉ）を有する０．０１重量％〜１０重量％のポリアセトアセテート化合物、
（Ｄ）任意に０重量％〜３０重量％の添加剤成分、および
（Ｅ）任意に、０重量％〜１０重量％の相溶化剤を含む組成物を提供する。
【００７９】
特定の実施形態では、組成物は以下を含む：
（Ａ）５０重量％、または５５重量％、または６０重量％、または６１重量％、または６２重量％〜６３重量％、または６４重量％、または６５重量％、または７０重量％、または７５重量％、または８０重量％、または８５重量％のポリプロピレンインパクトコポリマー、
（Ｂ）５重量％、または１０重量％、または１５重量％、または２０重量％〜２１重量％、または２３重量％、または２５重量％、または３０重量％、または３５重量％のエチレン／オクタンコポリマー、
（Ｃ）０．０１重量％、または０．０５重量％、または０．１重量％、または０．１５重量％〜０．４５重量％、または０．５重量％、または１重量％、または２重量％、または３重量％、または５重量、または６重量％、または８重量％、または１０重量％の、式（Ｉ）を有するポリアセトアセテート化合物、
（Ｄ）０重量％、または５重量％、または１０重量％、または１２重量％、または１５重量％、または１６重量％〜１７重量％、または１８重量％、または２０重量％、または２５重量％、または３０重量％の、タルク、酸化防止剤、加工助剤、補強充填剤、およびそれらの組み合わせから選択される添加剤成分、ならびに
（Ｅ）０重量％、または０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または２．５重量％、または３．０重量％、または３．５重量％、または４．０重量％、または５．０重量％、または８．０重量％、または１０重量％の、ＳＥＢＳ、ＥＥＡコポリマー、ＥＡＡコポリマー、またはそれらの組み合わせから選択される相溶化剤。
【００８０】
前述の組成物の各々における構成成分の合計が、１００重量パーセントをもたらすことが理解される。
【００８１】
特定の実施形態では、本組成物は、少なくとも４つの異なる構成成分：（Ａ）ポリプロピレンポリマー、（Ｂ）ポリオレフィンエラストマー、（Ｃ）ポリアセトアセテート化合物、および（Ｄ）添加剤成分を含む。したがって、１つの構成成分が２つの構成成分として機能し得ない。例えば、（Ａ）ポリプロピレンおよび（Ｂ）ポリオレフィンエラストマーの各々がポリプロピレンである場合、それらは異なるポリプロピレン（例えば、ポリプロピレンインパクトコポリマーおよびポリプロピレンホモポリマー）である。
【００８２】
本組成物は、アルデヒドの低減（すなわち、還元）を有利に引き起こす。アルデヒドは、人間および／または動物の健康にとって危険であり得る。アルデヒドはまた環境にも有害であり得る。アルデヒドの非限定的な例には、ホルムアルデヒド、アセトアルデヒド、アクロレイン、プロピオンアルデヒド、およびクロトンアルデヒドが挙げられる。
【００８３】
様々な実施形態では、本発明の組成物は、以下の試験方法セクションに記載されているＶＯＣ試験方法に従って測定されるように、０．０１ｍｇ／ｍ３未満のホルムアルデヒドを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満、０．１０ｍｇ／ｍ３未満、または０．２０ｍｇ／ｍ３未満、または０．２１ｍｇ／ｍ３未満のホルムアルデヒドを含む。
【００８４】
様々な実施形態では、本組成物は、ＶＯＣ試験方法に従って測定した場合、０．１０ｍｇ／ｍ３未満のアセトアルデヒドを含む。特定の実施形態では、本組成物は、ＶＯＣ試験方法に従って測定した場合、０ｍｇ／ｍ３〜０．０１ｍｇ／ｍ３未満、または０．０５ｍｇ／ｍ３未満、または０．０９ｍｇ／ｍ３以下、または０．１０ｍｇ／ｍ３未満、または０．３０ｍｇ／ｍ３未満、または０．５０ｍｇ／ｍ３未満、０．９０ｍｇ／ｍ３未満、または１．００ｍｇ／ｍ３未満、または１．３０ｍｇ／ｍ３未満、または１．３５ｍｇ／ｍ３未満、または１．３９ｍｇ／ｍ３未満のアセトアルデヒドを含む。
【００８５】
様々な実施形態では、本組成物は、ＶＯＣ試験方法に従って測定した場合、０．０１ｍｇ／ｍ３未満のアクロレインを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のアクロレインを含む。
【００８６】
様々な実施形態では、本組成物は、ＶＯＣ試験方法に従って測定した場合、０．１０ｍｇ／ｍ３以下のプロピオンアルデヒドを含む。特定の実施形態では、本組成物は、ＶＯＣ試験方法に従って測定した場合、０ｍｇ／ｍ３〜０．０１ｍｇ／ｍ３未満、または０．０５ｍｇ／ｍ３未満、または０．１０ｍｇ／ｍ３以下、または０．１５ｍｇ／ｍ３未満、または０．１７ｍｇ／ｍ３未満のプロピオンアルデヒドを含む。
【００８７】
様々な実施形態では、本組成物は、ＶＯＣ試験方法に従って測定した場合、０．０１ｍｇ／ｍ３未満のクロトンアルデヒドを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のクロトンアルデヒドを含む。
【００８８】
特定の実施形態では、本組成物は、ＩＳＯ  １７８に従って測定した場合、１２００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの曲げ弾性率（ヤング率）を有する。様々な実施形態では、本組成物は、ＩＳＯ  １７８に従って測定した場合、１７００ＭＰａを超える曲げ弾性率（ヤング率）を有する。
【００８９】
様々な実施形態では、本組成物は、ＩＳＯ  １７８に従って測定した場合、２０ＭＰａ、または２５ＭＰａ、または３０ＭＰａ、または３１ＭＰａ〜３５ＭＰａ、または４０ＭＰａ、または５０ＭＰａの曲げ降伏強度を有する。様々な実施形態では、本組成物は、ＩＳＯ  １７８に従って測定した場合、３０ＭＰａを超える曲げ降伏強度を有する。
【００９０】
様々な実施形態では、本組成物は、ＩＳＯ  ５２７に従って測定した場合、１０００ＭＰａ、または１２００ＭＰａ、または１３００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの引張弾性率を有する。様々な実施形態では、本組成物は、ＩＳＯ  ５２７に従って測定した場合、１７００ＭＰａを超える引張弾性率を有する。
【００９１】
様々な実施形態では、本組成物は、ＩＳＯ  ５２７に従って測定した場合、１０ＭＰａ、または１５ＭＰａ、または１８ＭＰａ、または２０ＭＰａ、または２１ＭＰａ〜２５ＭＰａ、または３０ＭＰａ、または３５ＭＰａの引張降伏強度を有する。様々な実施形態では、本組成物は、ＩＳＯ  ５２７に従って測定した場合、２０ＭＰａを超える引張降伏強度を有する。
【００９２】
様々な実施形態では、本組成物は、ＩＳＯ  １８０に従って測定した場合、２３℃で、１５ｋＪ／ｍ２、または２０ｋＪ／ｍ２、または２５ｋＪ／ｍ２、または３０ｋＪ／ｍ２、または３１ｋＪ／ｍ２〜３３ｋＪ／ｍ２、または３５ｋＪ／ｍ２、または４０ｋＪ／ｍ２、または４５ｋＪ／ｍ２、または５０ｋＪ／ｍ２の衝撃強度（ノッチ付きアイゾット）を有する。様々な実施形態では、本組成物は、ＩＳＯ  １８０に従って測定した場合、２３℃で３１ｋＪ／ｍ２を超える衝撃強度（ノッチ付きアイゾット）を有する。
【００９３】
様々な実施形態では、本組成物は、ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）を有する。様々な実施形態では、本組成物は、ＩＳＯ  １８０に従って測定した場合、−３０℃で４．２０ｋＪ／ｍ２を超える衝撃強度（ノッチ付きアイゾット）を有する。
【００９４】
様々な実施形態では、組成物は、ＶＯＣ試験方法に従って測定した場合、０．０１ｍｇ／ｍ３未満のホルムアルデヒド、０．１０ｍｇ／ｍ３未満のアセトアルデヒド、０．０１ｍｇ／ｍ３未満のアクロレイン、０．１０ｍｇ／ｍ３以下のプロピオンアルデヒド、および／または０．０１ｍｇ／ｍ３未満のクロトンアルデヒドを含む。１つ以上の実施形態では、本組成物は、以下の特性のうちの１つ、いくつか、または全てを有し得る：
（ｉ）ＩＳＯ  １７８に従って測定した場合、１２００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの曲げ弾性率、
（ｉｉ）ＩＳＯ  １７８に従って測定した場合、２０ＭＰａ、または２５ＭＰａ、または３０ＭＰａ、または３１ＭＰａ〜３５ＭＰａ、または４０ＭＰａ、または５０ＭＰａの曲げ降伏強度、
（ｉｉｉ）ＩＳＯ  ５２７に従って測定した場合、１０００ＭＰａ、または１２００ＭＰａ、または１３００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの引張弾性率、
（ｉｖ）ＩＳＯ  ５２７に従って測定した場合、１０ＭＰａ、または１５ＭＰａ、または１８ＭＰａ、または２０ＭＰａ、または２１ＭＰａ〜２５ＭＰａ、または３０ＭＰａ、または３５ＭＰａの引張降伏強度、
（ｖ）、ＩＳＯ  １８０に従って測定した場合、２３℃で、１５ｋＪ／ｍ２、または２０ｋＪ／ｍ２、または２５ｋＪ／ｍ２、または３０ｋＪ／ｍ２、または３１ｋＪ／ｍ２〜３３ｋＪ／ｍ２、または３５ｋＪ／ｍ２、または４０ｋＪ／ｍ２、または４５ｋＪ／ｍ２、または５０ｋＪ／ｍ２の衝撃強度（ノッチ付きアイゾット）、および／または
（ｖｉ）ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）。
【００９５】
様々な実施形態では、組成物は、特性（ｉ）〜（ｖｉ）のうちの少なくとも２つ、または少なくとも３つ、または少なくとも４つ、または少なくとも５つ、または全てを有する。
【００９６】
様々な実施形態では、組成物は、
（Ａ）５０重量％、または５５重量％、または６０重量％、または６１重量％、または６２重量％〜６３重量％、または６４重量％、または６５重量％、または７０重量％、または７５重量％、または８０重量％、または８５重量％のポリプロピレン衝撃コポリマー、
（Ｂ）５重量％、または１０重量％、または１５重量％、または２０重量％〜２１重量％、または２３重量％、または２５重量％、または３０重量％、または３５重量％のエチレン／オクタンコポリマー、
（Ｃ）０．０１重量％、または０．０５重量％、または０．１重量％、または０．１５重量％〜０．４５重量％、または０．５重量％、または１重量％、または２重量％、または３重量％、または５重量、または６重量％、または８重量％、または１０重量％の、式（Ｉ）を有するポリアセトアセテート化合物、
（Ｄ）０重量％、または５重量％、または１０重量％、または１２重量％、または１５重量％、または１６重量％〜１７重量％、または１８重量％、または２０重量％、または２５重量％、または３０重量％の、タルク、酸化防止剤、加工助剤、補強充填剤、およびそれらの組み合わせから選択される添加剤成分、ならびに
（Ｅ）０重量％、または０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または２．５重量％、または３．０重量％、または３．５重量％、または４．０重量％、または５．０重量％、または８．０重量％、または１０重量％の、ＳＥＢＳ、ＥＥＡコポリマー、ＥＡＡコポリマー、またはそれらの組み合わせから選択される相溶化剤を含み、
１つ以上の実施形態では、組成物は、ＶＯＣ試験方法に従って測定した場合、０．０１ｍｇ／ｍ３未満のホルムアルデヒド、０．１０ｍｇ／ｍ３未満のアセトアルデヒド、０．０１ｍｇ／ｍ３未満のアクロレイン、０．１０ｍｇ／ｍ３以下のプロピオンアルデヒド、および／または０．０１ｍｇ／ｍ３未満のクロトンアルデヒドを含み、
１つ以上の実施形態では、本組成物は、以下の特性のうちの１つ、いくつか、または全てを有し得る：
（ｉ）ＩＳＯ  １７８に従って測定した場合、１２００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの曲げ弾性率、
（ｉｉ）ＩＳＯ  １７８に従って測定した場合、２０ＭＰａ、または２５ＭＰａ、または３０ＭＰａ、または３１ＭＰａ〜３５ＭＰａ、または４０ＭＰａ、または５０ＭＰａの曲げ降伏強度、
（ｉｉｉ）ＩＳＯ  ５２７に従って測定した場合、１０００ＭＰａ、または１２００ＭＰａ、または１３００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの引張弾性率、
（ｉｖ）ＩＳＯ  ５２７に従って測定した場合、１０ＭＰａ、または１５ＭＰａ、または１８ＭＰａ、または２０ＭＰａ、または２１ＭＰａ〜２５ＭＰａ、または３０ＭＰａ、または３５ＭＰａの引張降伏強度、
（ｖ）、ＩＳＯ  １８０に従って測定した場合、２３℃で、１５ｋＪ／ｍ２、または２０ｋＪ／ｍ２、または２５ｋＪ／ｍ２、または３０ｋＪ／ｍ２、または３１ｋＪ／ｍ２〜３３ｋＪ／ｍ２、または３５ｋＪ／ｍ２、または４０ｋＪ／ｍ２、または４５ｋＪ／ｍ２、または５０ｋＪ／ｍ２の衝撃強度（ノッチ付きアイゾット）、および／または
（ｖｉ）ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）。
【００９７】
様々な実施形態では、組成物は、特性（ｉ）〜（ｖｉ）のうちの少なくとも２つ、または少なくとも３つ、または少なくとも４つ、または少なくとも５つ、または全てを有する。
【００９８】
一実施形態では、組成物は、非水溶性である。「非水溶性」組成物は、水のような溶媒を排除する。
【００９９】
一実施形態では、組成物は、亜鉛、カルシウム、マグネシウム、およびジルコニウムなどの二価金属イオンを排除する。
【０１００】
様々な実施形態では、組成物は、ペレットの形態である。ペレットは、２．０ｍｍ、または２．３ｍｍ〜３．０ｍｍ、または３．５ｍｍの直径、および２．０ｍｍ、または２．３ｍｍ〜３．０ｍｍ、または３．５ｍｍの長さを有し得る。一実施形態では、組成物は、２．３ｍｍ〜３．０ｍｍの直径、２．３ｍｍ〜３．０ｍｍの長さを有するペレットの形態である。
【０１０１】
本組成物は、本明細書に開示される１つ以上の実施形態を含み得る。
【０１０２】
物品
本開示は、以下を含む組成物から作製された物品を提供し、
（Ａ）ポリプロピレンポリマー、
（Ｂ）ポリオレフィンエラストマー、
（Ｃ）ポリアセトアセテート化合物、
（Ｄ）任意の添加剤成分、および
（Ｅ）任意の相溶化剤、
ポリアセトアセテート化合物は式（Ｉ）を有し、
【化５】
2020521847.tif 000007
、式中、
Ａは、ポリマー骨格、Ｃ１〜Ｃ３０置換または非置換の直鎖もしくは分岐のアルキル、アリール、アリールアルキルまたはアルカリール基であり、置換基は、１つ以上のＯ、Ｎ、Ｓ、ハロゲン、またはホスフィンであってもよく、
Ｒは、結合またはＣ１〜Ｃ３０直鎖もしくは分岐のアルキル、アリール、アリールアルキル、またはアルカリール基であり、
Ｒ１は、置換もしくは非置換Ｃ１〜Ｃ６アルキル、または置換もしくは非置換アリール基であり、
ｎは２〜１００である。
【０１０３】
組成物は、本明細書に以前に開示された任意の組成物であり得る。
【０１０４】
様々な実施形態では、物品は成形された物品である。物品は、射出成形または圧縮成形によって形成されてもよい。
【０１０５】
物品は、これらに限定されないが、計器パネル、ドアパネル、または座席などの自動車内装部品の形態であり得る。
【０１０６】
様々な実施形態では、物品は、以下の試験方法セクションに記載されているＶＯＣ試験方法に従って測定した場合、０．０１ｍｇ／ｍ３未満のホルムアルデヒドを含む組成物から作製される。特定の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満、０．１０ｍｇ／ｍ３未満、または０．２０ｍｇ／ｍ３未満、または０．２１ｍｇ／ｍ３未満のホルムアルデヒドを含む組成物から作製される。
【０１０７】
様々な実施形態では、物品は、ＶＯＣ試験方法に従って測定した場合、０．１０ｍｇ／ｍ３未満のアセトアルデヒドを含む組成物から作製される。特定の実施形態では、物品は、ＶＯＣ試験方法に従って測定した場合、０ｍｇ／ｍ３〜０．０１ｍｇ／ｍ３未満、または０．０５ｍｇ／ｍ３未満、または０．０９ｍｇ／ｍ３以下、または０．１０ｍｇ／ｍ３未満、または０．３０ｍｇ／ｍ３未満、または０．５０ｍｇ／ｍ３未満、０．９０ｍｇ／ｍ３未満、または１．００ｍｇ／ｍ３未満、または１．３０ｍｇ／ｍ３未満、または１．３５ｍｇ／ｍ３未満、または１．３９ｍｇ／ｍ３未満のアセトアルデヒドを含む組成物から作製される。
【０１０８】
様々な実施形態では、物品は、ＶＯＣ試験方法に従って測定した場合、０．０１ｍｇ／ｍ３未満のアクロレインを含む組成物から作製される。特定の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のアクロレインを含む組成物から作製される。
【０１０９】
様々な実施形態では、物品は、ＶＯＣ試験方法に従って測定した場合、０．１０ｍｇ／ｍ３以下のプロピオンアルデヒドを含む組成物から作製される。特定の実施形態では、物品は、ＶＯＣ試験方法に従って測定した場合、０ｍｇ／ｍ３〜０．０１ｍｇ／ｍ３未満、または０．０５ｍｇ／ｍ３未満、または０．１０ｍｇ／ｍ３以下、または０．１５ｍｇ／ｍ３未満、または０．１７ｍｇ／ｍ３未満のプロピオンアルデヒドを含む組成物から作製される。
【０１１０】
様々な実施形態では、物品は、ＶＯＣ試験方法に従って測定した場合、０．０１ｍｇ／ｍ３未満のクロトンアルデヒドを含む組成物から作製される。特定の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のクロトンアルデヒドを含む組成物から作製される。
【０１１１】
様々な実施形態では、物品は、ＶＯＣ試験方法に従って測定した場合、０．０１ｍｇ／ｍ３未満のホルムアルデヒド、０．１０ｍｇ／ｍ３未満のアセトアルデヒド、０．０１ｍｇ／ｍ３未満のアクロレイン、０．１０ｍｇ／ｍ３以下のプロピオンアルデヒド、および／または０．０１ｍｇ／ｍ３未満のクロトンアルデヒドを含む組成物から作製される。１つ以上の実施形態では、物品は、以下の特性のうちの１つ、いくつか、または全てを有し得る組成物から作製される：
（ｉ）ＩＳＯ  １７８に従って測定した場合、１２００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの曲げ弾性率、
（ｉｉ）ＩＳＯ  １７８に従って測定した場合、２０ＭＰａ、または２５ＭＰａ、または３０ＭＰａ、または３１ＭＰａ〜３５ＭＰａ、または４０ＭＰａ、または５０ＭＰａの曲げ降伏強度、
（ｉｉｉ）ＩＳＯ  ５２７に従って測定した場合、１０００ＭＰａ、または１２００ＭＰａ、または１３００ＭＰａ、または１４００ＭＰａ、または１５００ＭＰａ、または１６００ＭＰａ、または１７００ＭＰａ〜１８００ＭＰａ、または１９００ＭＰａ、または２０００ＭＰａの引張弾性率、
（ｉｖ）ＩＳＯ  ５２７に従って測定した場合、１０ＭＰａ、または１５ＭＰａ、または１８ＭＰａ、または２０ＭＰａ、または２１ＭＰａ〜２５ＭＰａ、または３０ＭＰａ、または３５ＭＰａの引張降伏強度、
（ｖ）、ＩＳＯ  １８０に従って測定した場合、２３℃で、１５ｋＪ／ｍ２、または２０ｋＪ／ｍ２、または２５ｋＪ／ｍ２、または３０ｋＪ／ｍ２、または３１ｋＪ／ｍ２〜３３ｋＪ／ｍ２、または３５ｋＪ／ｍ２、または４０ｋＪ／ｍ２、または４５ｋＪ／ｍ２、または５０ｋＪ／ｍ２の衝撃強度（ノッチ付きアイゾット）、および／または
（ｖｉ）ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）。
【０１１２】
様々な実施形態では、物品は、特性（ｉ）〜（ｖｉ）のうちの少なくとも１つ、少なくとも２つ、または少なくとも３つ、または少なくとも４つ、または少なくとも５つ、または全てを有する組成物から作製される。
【０１１３】
本物品は、本明細書に開示される１つ以上の実施形態を含み得る。
【０１１４】
本組成物および物品は、有利には、ホルムアルデヒド、アセトアルデヒド、アクロレイン、プロピオンアルデヒド、およびクロトンアルデヒドなどの低濃度のアルデヒドを含む一方、自動車内装部品に必要な機械的特性を維持または改善する。いかなる特定の理論にも束縛されることを望まないが、出願人は、ポリアセトアセテート化合物中に存在するメチレン基（複数可）が、アルデヒド濃度を低減する求核付加反応などにより、組成物中に存在するアルデヒドと反応すると考えている。求核付加反応の非限定的な例は、例示的なポリアセトアセテート化合物によるアルデヒドの低減を示す以下の式（１）に示される。
【化６】
2020521847.tif 000008
メチレン基（複数可）を含むポリアセトアセテート化合物は、組成物、物品のアルデヒド濃度を低減し、他の自動車内装部品のアルデヒド濃度を低減し得る（メチレン基（複数可）が室内空気に存在するアルデヒドと反応する場合など）自動車）。さらに、本組成物および物品は、自動車内装部品に有利な靭性（アイゾット試験などの引張衝撃特性によって示される）および剛性（引張特性および曲げ特性によって示される）の間のバランスを呈する。
【０１１５】
限定するものではなく、例として、本開示の実施例が提供される。
【実施例】
【０１１６】
１．試験方法
密度を、ＡＳＴＭ  Ｄ７９２、方法Ｂに従って測定する。結果を、１立方センチメートルあたりのグラム（ｇ）（ｇ／ｃｃまたはｇ／ｃｍ３）で記録する。
【０１１７】
ポリプロピレンのメルトフローレート（ＭＦＲ）を、ＡＳＴＭ  Ｄ１２３８、条件２３０℃／２．１６キログラム（ｋｇ）の重量に従って測定する。結果を、１０分あたりに溶出されるグラム（ｇ）（ｇ／１０分）で記録する。
【０１１８】
ポリスチレンおよびスチレン系ブロックコポリマーを含むスチレン系ポリマーのメルトフローレート（ＭＦＲ）を、ＡＳＴＭ  Ｄ１２３８、条件２３０℃／５．００キログラム（ｋｇ）の重量に従って測定する。結果を、ｇ／１０分で記録する。
【０１１９】
メルトインデックス（ＭＩ）は、ＡＳＴＭ  Ｄ１２３８、条件１９０℃／２．１６キログラム（ｋｇ）の重量に従って測定され、Ｉ２としても知られている。結果を、ｇ／１０分で報告する。
【０１２０】
ノッチ付きアイゾット衝撃強度を、室温（２３℃）および−３０℃でＩＳＯ  １８０に従って測定する。結果を、１平方メートルあたりのキロジュール（ｋＪ）（ｋＪ／ｍ２）で記録する。
【０１２１】
曲げ弾性率（ヤング率）をＩＳＯ  １７８に従って測定する。結果を、メガパスカルまたはＭＰａで記録する。
【０１２２】
曲げ降伏強度をＩＳＯ  １７８に従って測定する。結果を、メガパスカルまたはＭＰａで記録する。
【０１２３】
引張弾性率をＩＳＯ  ５２７に従って測定する。結果を、メガパスカルまたはＭＰａで記録する。
【０１２４】
引張降伏強度をＩＳＯ  ５２７に従って測定する。結果を、メガパスカルまたはＭＰａで記録する。
【０１２５】
ＶＯＣ試験方法：揮発性有機化学物質（ＶＯＣ）試験を、Ｔｏｙｏｔａ（商標）ガスバッグ法ＴＳＭ  ０５０８Ｇから改訂された以下の「ＶＯＣ試験方法」に従って行う。以下に説明されるＶＯＣ試験方法は、優先出願第ＰＣＴ／ＣＮ２０１７／０８６４８５号によって支持され、ＰＣＴ／ＣＮ２０１７／０８６４８５からの変更は、新規事項の追加なしの印刷上または事務上の変更として、当業者には明らかである。以下の作業例では、各構成成分を秤量し、Ｃｏｐｅｒｏｎ  １８ｍｍ押出機を使用して押し出すことによって試料を調製する。化合物を、サイドカッター造粒機によって小さなペレットに造粒する。造粒された化合物を、以下に説明されるＶＯＣ試験方法を使用した全揮発性有機化学物質（ＴＶＯＣ）試験に使用する。
【０１２６】
ＶＯＣ試験方法は、２００ｇの試料を１０リットル（Ｌ）のガス容量のＴｅｄｌａｒ（商標）ＰＶＦ（ポリフッ化ビニル）バッグ（Ｄｅｌｉｎ  Ｃｏ．ｌｔｄ、Ｃｈｉｎａから）に秤量し、次いで、バッグ内で５Ｌの窒素を供給することによって行う。次いで、分析前にバッグを６５℃で２時間保管する。ＶＯＣ試験方法のさらなる詳細は、以下で説明される。
【０１２７】
バッグからの４リットルの試料を使用して、カルボニル分析を行う。試料を、ジニトロフェニルヒドラジン（ＤＮＰＨ）で誘導体化する。次いで、カルボニル化合物を抽出し、高速液体クロマトグラフィー（ＨＰＬＣ）カラムに注入され、勾配溶出を使用して分離する。次いで、分離された化合物を、０．０１ｍｇ／ｍ３の検出限界で、３６０ｎｍのＵＶ検出によって定量化する。カルボニル分析は、試料に存在するホルムアルデヒド、アセトアルデヒド、アクロレイン、プロピオンアルデヒド、およびクロトンアルデヒドなどのアルデヒドの濃度を提供する。カルボニル分析のさらなる詳細は、以下の段落ならびに表１のＨＰＬＣ条件に提供される。
【０１２８】
ＤＮＰＨカートリッジ（ＣＮＷＢＯＮＤ  ＤＮＰＨ−Ｓｉｌｉｃａカートリッジ、３５０ｍｇ、カタログ番号ＳＥＥＱ−１４４１０２、Ａｎｐｌｅ  Ｃｏ．，Ｌｔｄ．）を用いて、ガスバッグから放出されたカルボニルを吸収する。サンプリング速度は３３０ｍＬ／分であり、サンプリング時間は１３分である。吸収後、ＤＮＰＨカートリッジを１グラム（正確な重量）のＡＣＮで溶出し、ＡＣＮ溶液をＨＰＬＣによって分析し、試料中のカルボニルを定量化する。６つのＤＮＰＨ誘導体を有する標準溶液（ＴＯ１１Ａ  カルボニル−ＤＮＰＨミックス、カタログ番号４８１４９−Ｕ、各個別の化合物について１５ｐｐｍ、Ｓｕｐｅｌｃｏ  Ｃｏ．Ｌｔｄ）を、アセトニトリルによって希釈し、最終溶液（０．７９４重量／重量ｐｐｍ）を−４℃（冷蔵庫）で機器キャリブレーションのために２ｍｌバイアル中に復元する。０．７９４ｐｐｍ（重量／重量）標準溶液を、試料中のカルボニルを定量化するための一点外部標準としてＨＰＬＣシステムに注入する。最初の２つのピークを、標準仕様に従ってホルムアルデヒドとアセトアルデヒドとして識別する。応答係数を、以下の式に従って各誘導体に対して計算する。
【数１】
2020521847.tif 000009
場所：
応答係数ｉ＝誘導体ｉの応答係数
ピーク面積ｉ＝標準溶液中の誘導体ｉのピーク面積
０．７９４＝０．７９４ｐｐｍの標準濃度
【０１２９】
試料溶液中のアルデヒド−ＤＮＰＨ誘導体の濃度を、以下の式に基づいて計算する。
【数２】
2020521847.tif 000010
場所：
ｉの濃度＝溶液中のアルデヒド−ＤＮＰＨ誘導体の濃度
ピーク面積ｉ＝試料溶液中の誘導体ｉのピーク面積
応答係数ｉ＝誘導体ｉの応答係数
【０１３０】
ＨＰＬＣ条件を以下の表１に示す。
【表１】
2020521847.tif 000011
【０１３１】
示差走査熱量測定（ＤＳＣ）：ポリマーのガラス転移温度（Ｔｇ）を、ＤＳＣによって測定する。５〜１０ミリグラム（ｍｇ）の試料を、窒素下でオートサンプラーを取り付けたＴＡ  Ｉｎｓｔｒｕｍｅｎｔ  ＤＳＣ  Ｑ２０００の圧着アルミニウムパン中で分析する。ＤＳＣによるＴｇの測定を３サイクル行う：第１のサイクル：−６０℃〜１６０℃、１分あたり摂氏１０度（℃／分）、および３分間保持（分）；第２のサイクル：１６０℃〜−６０℃、１０℃／分、３分間保持；ならびに第３のサイクル：−６０℃〜１６０℃、１０℃／分、および３分間保持。Ｔｇを、第３のサイクルからハーフハイト法によって得る。
【０１３２】
ゲル浸透クロマトグラフィー（ＧＰＣ）：ポリマーの分子量を、Ａｇｉｌｅｎｔ  １２００を使用したＧＰＣ分析によって測定する。試料を２ｍｇ／ｍＬの濃度でテトラヒドロフラン（ＴＨＦ）／ギ酸（ＦＡ）（５％）に溶解し、次いで、ＧＰＣ分析の前に０．４５μｍポリテトラフルオロエチレン（ＰＴＦＥ）フィルターを通してろ過する。ＧＰＣ分析を、以下の条件を使用して実施する。
【０１３３】
カラム：１本のＰＬｇｅｌ  ＧＵＡＲＤカラム（１０μｍ、５０ｘ７．５ｍｍ）、タンデムで１本の混合Ｂカラム（７．８ｘ３００ｍｍ）；カラム温度：４０℃；移動相：ＴＨＦ／ＦＡ（５％）；流量：１．０ｍＬ／分；注入量：１００μＬ；検出器：Ａｇｉｌｅｎｔ屈折率検出器、４０℃；および検量線：ポリノム３適合度を使用した２３２９０００〜５８０ｇ／ｍｏｌの範囲の分子量を有するＰＬポリスチレン狭標準。
【０１３４】
２．材料
実施例で使用される材料を、以下の表２に提供する。
【表２】
2020521847.tif 000012
【０１３５】
３．プロトコル
ａ．本発明の実施例１〜２および比較試料１の調製
比較試料および本発明の実施例をそれぞれ、各構成成分をＣｏｐｅｒｏｎ（商標）１８ｍｍ押出機に秤量し、組成物を押し出すことによって調製する。押出後、ＬＡＢＴＥＣＨ  Ｅｎｇｉｎｅｅｒｉｎｇ  ｃｏｍｐａｎｙによって製造されたサイドカッター造粒機（モデル：ＬＳＣ−１０８）を使用して、組成物を小さなペレットに造粒する。ペレットは２．３〜３．０ｍｍの直径、２．３〜３．０ｍｍの長さを有する。次いで、ペレットを試験用の試料に成形する。表３は、実施例および比較試料の組成物に含まれる各構成成分の量をｐｈｒおよびおおよその重量パーセントで示す。
【０１３６】
揮発性有機化学物質（ＶＯＣ）について、上記のＶＯＣ方法を介してペレットを試験する。結果を表３に示す。
【０１３７】
機械的特性についてもペレットを試験する。結果を表３に示す。
【表３−１】
2020521847.tif 000013
【表３−２】
2020521847.tif 000014
【０１３８】
４．結果
表３に示されるように、（Ａ）ポリプロピレン（ＹＵＰＬＥＮＥ（商標）ＢＸ３９００）、（Ｂ）ポリオレフィンエラストマー（ＥＮＧＡＧＥ（商標）８２００）、（Ｃ）ポリアセトアセテート化合物（すなわち、トリメチロールプロパントリアセトアセテート）、（Ｄ）タルク添加剤（ＪｅｔＦｉｌ（商標）７００）、および酸化防止添加剤（ＩＲＧＡＮＯＸ（商標）Ｂ  ２２５）を含む組成物である本発明の実施例１〜２は、有利に、ポリアセトアセテート化合物を欠乏し、かつ最先端技術を代表する比較試料１と比較して低減されたアルデヒド濃度を呈する。
【０１３９】
いかなる特定の理論に拘束されることを望まないが、出願人は、メチレン基が、組成物中に存在するアルデヒド（例えば、ホルムアルデヒド、アセトアルデヒド、アクロレイン、プロピオンアルデヒド、およびクロトンアルデヒド）と反応し、それが有利に組成物のアルデヒド濃度を軽減（すなわち、低減）すると考えている。
【０１４０】
さらに、本発明の実施例１〜２は、比較試料１と比較して驚くほどかつ予想外に類似の、いくつかの場合では改善された、機械的特性を呈し、本発明の実施例１〜２は自動車内装部品などの物品の作製に好適であることを示す。
【０１４１】
さらに、本開示の本発明の組成物は、ポリアセトアセテート化合物などの高価な構成成分の量を制限することにより費用効果が高いことに留意されたい。
【０１４２】
本開示は、本明細書に含まれる実施形態および説明に限定されるものではないが、以下の特許請求の範囲内に入るものとして実施形態の一部および異なる実施形態の要素の組み合わせを含む、それらの実施形態の改変された形態を包含することが特に意図される。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
組成物であって、
（Ａ）ポリプロピレンポリマー、
（Ｂ）ポリオレフィンエラストマー、
（Ｃ）ポリアセトアセテート化合物、および
（Ｄ）添加剤成分を含み、
前記ポリアセトアセテート化合物が式（Ｉ）を有し、
【化１】
2020521847.tif 000018
、式中、
Ａが、ポリマー骨格、Ｃ１〜Ｃ３０置換または非置換の直鎖もしくは分岐アルキル、アリール、アリールアルキルまたはアルカリール基であり、置換基が、１つ以上のＯ、Ｎ、Ｓ、ハロゲン、またはホスフィンであってもよく、
Ｒが、結合またはＣ１〜Ｃ３０直鎖もしくは分岐のアルキル、アリール、アリールアルキル、またはアルカリール基であり、
Ｒ１が、置換もしくは非置換Ｃ１〜Ｃ６アルキル、または置換もしくは非置換アリール基であり、
ｎが２〜１００である、組成物。
【請求項２】
組成物であって、
（Ａ）５０重量％〜８５重量％のポリプロピレンポリマー、
（Ｂ）５重量％〜３５重量％のポリオレフィンエラストマー、
（Ｃ）０．０１重量％〜１０重量％のポリアセトアセテート化合物、および
（Ｄ）０重量％〜３０重量％の添加剤成分を含み、
前記ポリアセトアセテート化合物が式（Ｉ）を有し、
【化２】
2020521847.tif 000019
、式中、
Ａが、ポリマー骨格、Ｃ１〜Ｃ３０置換または非置換の直鎖もしくは分岐アルキル、アリール、アリールアルキルまたはアルカリール基であり、前記置換基が、１つ以上のＯ、Ｎ、Ｓ、ハロゲン、またはホスフィンであってもよく、
Ｒが、結合またはＣ１〜Ｃ３０直鎖もしくは分岐のアルキル、アリール、アリールアルキル、またはアルカリール基であり、
Ｒ１が、置換もしくは非置換Ｃ１〜Ｃ６アルキル、または置換もしくは非置換アリール基であり、
ｎが２〜１００である、組成物。
【請求項３】
Ｒが、Ｃ１アルキル基または置換もしくは非置換エーテル部分である、請求項１または２のいずれかに記載の組成物。
【請求項４】
Ｒ１が、Ｃ１またはＣ２アルキル基である、請求項１〜３のいずれかに記載の組成物。
【請求項５】
ｎが２〜２０である、請求項１〜４のいずれかに記載の組成物。
【請求項６】
前記ポリアセトアセテート化合物が、以下からなる群から選択される、請求項１〜５のいずれかに記載の組成物。
【化３】
2020521847.tif 000020
【請求項７】
前記ポリオレフィンエラストマーが、エチレン／α−オレフィンコポリマーである、請求項１〜６のいずれかに記載の組成物。
【請求項８】
ＶＯＣ試験法に従って測定した場合、０．０１ｍｇ／ｍ３未満のホルムアルデヒド、
ＶＯＣ試験法に従って測定した場合、０．１０ｍｇ／ｍ３未満のアセトアルデヒド、
ＶＯＣ試験方法に従って測定した場合、０．０１ｍｇ／ｍ３未満のアクロレイン、
ＶＯＣ試験法に従って測定した場合、０．１０ｍｇ／ｍ３以下のプロピオンアルデヒド、および
ＶＯＣ試験法に従って測定した場合、０．０１ｍｇ／ｍ３未満のクロトンアルデヒドを含む、請求項１〜７のいずれかに記載の組成物。
【請求項９】
１７００ＭＰａを超える曲げ弾性率および引張弾性率、
３０ＭＰａを超える曲げ降伏強度、ならびに
２０ＭＰａを超える引張降伏強度を含む、請求項１〜８のいずれかに記載の組成物。
【請求項１０】
２３℃で３１ｋＪ／ｍ２を超える衝撃強度、および
−３０℃で４．２０ｋＪ／ｍ２を超える衝撃強度を含む、請求項１〜９のいずれかに記載の組成物。
【国際調査報告】
2020521847.tif 000021
2020521847.tif 000022